(57)【特許請求の範囲】
【請求項１】
水溶性金属シリケート；
クレー；および
ポリマーエマルション；
を含む酸素バリヤーコーティングを調製するための組成物であって、該シリケートは組成物中の固形物の少なくとも７０重量％を構成し、該クレーおよび該ポリマーは組成物中の全固形物の少なくとも１重量％を各々構成する組成物。
【請求項２】
シリケートの量は全固形物の少なくとも８０％である、請求項１記載の組成物。
【請求項３】
クレーとポリマーの量はそれぞれ全固形物の１５重量％以下である、請求項２記載の組成物。
【請求項４】
クレーとポリマーの量はそれぞれ全固形物の１０重量％以下である、請求項３記載の組成物。
【請求項５】
該シリケートは組成物中の全固形物の８８から９２％、該クレーは全固形物の４から６％、および該ポリマーは全固形物の４から６％を構成する、請求項１記載の組成物。
【請求項６】
組成物の全固形分は１から２０重量％である、請求項１から５のいずれか１項記載の組成物。
【請求項７】
組成物の全固形分は１０重量％である、請求項６記載の組成物。
【請求項８】
金属シリケートはアルカリ金属シリケートである、請求項１から７のいずれか１項記載の組成物。
【請求項９】
金属シリケートはナトリウムシリケート、カリウムシリケートまたはリチウムシリケートである、請求項８記載の組成物。
【請求項１０】
アルカリ金属酸化物と二酸化ケイ素のモル比は０．１：１から０．４：１までである、請求項８または９記載の組成物。
【請求項１１】
該モル比は０．２：１から０．３：１までである、請求項１０記載の組成物。
【請求項１２】
該ポリマーは、
アクリルポリマー；
２種以上のアクリレートおよび／またはメタアクリレートのコポリマー；
１種以上のエチレン性不飽和炭化水素と、１種以上のアルキルアクリレートとのコポリマー；
ポリエチレンワックス；
ポリエチレン−パラフィンワックス；
ポリウレタン；
ポリウレタン尿素ハイブリッド；
ポリウレタンアクリルハイブリッド；
酢酸ビニル−コ−ビニルバーサテート；または
スチレン−コ−ブタジエンハイブリッドである、
請求項１から１１のいずれか１項記載の組成物。
【請求項１３】
溶剤中または分散媒中の、請求項１から１２のいずれか１項記載の組成物を基体に適用し、溶剤または分散媒を除去することを含む、ガスバリアフィルムの形成方法。
【請求項１４】
包装された食品、医薬品または大気に敏感な物質であり、該包装が請求項１３記載の方法により形成されたガスバリアフィルムを有する、包装された食品、医薬品または大気に敏感な物質。
【発明の詳細な説明】
【技術分野】
【０００１】
本発明はガスバリアコーティングに関し、特には酸素の通過を妨げる能力を有するガスバリアコーティングに関する。これは様々な材料にコーティングし、ガスバリア特性を付与するために使用されることができる。特には酸素への接触を排除する必要があるか制限する必要がある食品および医薬品のための包装に使用されることができる。
【０００２】
合成プラスチック材料は、取り扱いからの、および水分からの保護を必要とする食品および他の材料の包装に長く使用されてきた。しかしながら、近年、さらに大気中の酸素から保護されることにより、多くの食品および他の感受性材料が利益を得ることが認識された。種々様々の強靱で柔軟な多層ラミネート構造が、包装の目的に適したバリア特性および他の性能を提供するために開発されている。これらのラミネートはプラスチック、金属またはセルロース基体の任意の組み合わせであることができ、１つ以上のコーティングまたは接着剤の層を含むことができる。フィルム上に堆積された金属または酸化珪素のような無機化合物を含むポリマーフィルムを含むラミネートは、良好な一般的なバリア特性を与えると分かっており、広く使用されている。しかしながら、たとえば包装された物質が殺菌および／または調理のためにレトルトされる場合のような高温においては、すべて酸素の進入を防ぐ能力を失うことがある。さらに、これらのタイプのラミネートの無機物層はかなり脆く、ラミネートが曲げられる場合に、クラッキングすることがあるし、壊れることがあり、ガスバリア特性の損失に帰着する。金属化されたフィルムのさらなる欠点は、それらが不透明で、顧客がパッケージの内容物を見れないということである。
【０００３】
金属シリケートを使用する酸素バリヤーコーティングの生産についての先行技術は、純粋な金属シリケートコーティングが、最初にプライマー層が適用されている基体上にどのように適用され、シリケートとの接着を得るかを記載する。例えば、日本特許公開２００６１５９８０１は、ポリエチレンイミンに基づいたプライマーでコーティングされたＢＯＰＰ（二軸延伸ポリプロピレン）フィルムを、リチウムシリケート溶液コーティングでオーバーコートすることを報告する。９０％ＲＨ、２３℃で、１１ｃｃ／ｍ２・日の酸素浸透度が報告された。
【０００４】
米国特許６６４９２３５  Ｂ２は、ポリプロピレンと無水マレイン酸で変成されたポリプロピレンを共押出し、ついで無水マレイン酸で変成された側をコロナ処理し、ポリシリケートのバリア層でオーバーコートする、類似のシステムを報告する。ＷＯ  ９７４７６７８では、ＰＶＡ（ポリビニルアルコール）およびＥＶＯＨ（エチレン−ビニルアルコールコポリマー）でＢＯＰＰを最初にコーティングし、ついでリチウムカリウムシリケート層を塗布した。６０％ＲＨ、２３℃で、６１ｃｃ／ｍ２・日の酸素透過度が記録された。したがって、大多数の先行技術はプライマーを使用し、純粋なシリケートコーティングを使用する。しかしながら、その場合でも、バリア特性は所望の値よりも低く、実際には１０ｃｃ／ｍ２・日未満の値はめったに達成されない。
【０００５】
興味深い現象が、ポリシリケートの使用に関して、米国特許６０７１６２４に詳述された。これは、リチウムシリケートとナトリウムシリケートのコーティングは風解する傾向、すなわち環境への暴露の結果粉状の結晶によって覆われる傾向があるので、カリウムシリケートがリチウムシリケートとナトリウムシリケートのコーティングに必要であることを記述する。対照的に、純粋なカリウムシリケートシリケートコーティングは風解しないが、５０％以上の相対湿度でバリヤー性能の大きな損失を示す。純粋なリチウムシリケートコーティングは、他方では、同じ相対湿度範囲でバリヤー性能の損失をほとんどまたは全く示さない。
【０００６】
日本特許公開２００３１７０５２２は上記の言及されたアプローチの改良を報告した。ＰＥＴ（ポリエチレンテレフタレート）フィルムは、リチウムシリケートとナトリウムシリケートの溶液でコーティングされ、ＰＶＡとＬｉ２ＨＰＯ４でオーバーコートされ、ついで加熱乾燥された。２３℃、９０％ＲＨで、１８ｃｃ／ｍ２・日の酸素透過度が報告された。類似の多層物のアプローチは、日本特許公開２００２３１６３８１および日本特許公開２００２２８３４９２に記載され、アルカリ金属シリケートのガスバリアコーティングを補強するアンカーコートと、ＰＶＡ含有組成物のトップコートを開示する。例として、ＰＰ（ポリプロピレン）基体がイソシアネートのアンカーコートでコーティングされ、次いでアミノシランとシラン変成ＰＶＡ含有リチウムシリケート組成物でコーティングされ、次いで最後にＰＶＡとクレー組成物でコートする。１０．８ｃｃ／ｍ２・日の酸素透過度が記録された。
【０００７】
したがって、ガスバリアのためのこれらの金属シリケートコーティングに関する先行技術は、主に金属シリケートの純粋なコーティング、および改良のための付加的な上または下のコーティングに注目していた。ポリマー溶液（例えばポリビニルアルコールおよび水溶性アクリル溶液）を使用した、ポリマーバインダーと金属シリケートの単一コートが数例で報告されているが、均質なフィルムを形成する際の蓋然的な妨害に起因する、金属シリケートと同じフレームワーク中のポリマーエマルションの使用はそれほど成功していない。
【０００８】
金属シリケートと組み合わされたクレーの使用も日本特許２００１２６０２６４中で報告された。二軸延伸されたポリプロピレン基体は、アミノエチル化された樹脂でコーティングされ、次いでリチウムシリケートおよびＮａ＋モンモリロナイトの５０：５０混合物でコーティングされ、約０．８ミクロンの厚さの乾燥フィルムとされた。これは熱処理され、表面クラッキングに対する良好な抵抗性を有するバリヤーフィルム提供する。コーティング中でのポリマーとモンモリロナイトクレイの使用は、酸素バリア特性を低下することが広く報告されていた。しかし、ポリマーエマルションを含有するシステムのついて報告された時、透過度はまだ非常に高かった。ＷＯ０６１１５７２９Ａ１は、微晶アルミノシリケートを有するポリマーエマルションのコーティングについての酸素透過を報告する。しかしながら、酸素透過は、高い充填材量（全固形分の３５％）でさえ著しく低減されなかった。同様に、米国特許７１１９１３８は、非常に厚いコーティングおよび高い充填材量（全固形分の５０％）が使用された時でさえ、かなり高い透過度を有していた。
【０００９】
使用できる材料の範囲を相当に増加させるので、ポリマー溶液の代わりにポリマーエマルションを使用できることは望ましい。多くのポリマーが溶液ではなくエマルションにできる。また、多くの場合、溶液はｐＨ変化に対してエマルションほど安定していない。しかしながら、我々は先行技術において、金属シリケート、ポリマーエマルションおよびアルミノシリケートクレイの組み合わせの、成功した使用を知らない。実際、我々が成功した組成物中のポリマー溶液を、ポリマーエマルションに置き換えて使用することを試みた場合、生じる組成物は例外なく貧弱な酸素バリア特性を有している。我々は、驚くべきことに、組成物のそれぞれの成分の比率が、ある特定の範囲であれば、ポリマーエマルションが使用されてもよいことを見出した。
【００１０】
すなわち、本発明は水溶性金属シリケート、クレー、およびポリマーエマルションを含む酸素バリヤーコーティングを調製するための組成物に関し、
該シリケートは組成物中の固形物の少なくとも７０重量％を構成し、クレーおよびポリマーは、それぞれ組成物中の全固形分の少なくとも１重量％を各々構成する組成物に関する。
【００１１】
より好ましくは、シリケートの量は全固形分の少なくとも８０％であり、最も好ましくは全固形分の約９０％である。対応して、クレーとポリマーの量は、それぞれ好ましくは全固形分の１５％までである。さらにより好ましくは、クレーとポリマーの量は全固形分の各々１０％までであり、最も好ましくは全固形分の各々約５％である。シリケートが全固形分の８８〜９２％、クレーが全固形分の４から６％、およびポリマーが全固形分４から６％までを構成することが特に好ましい。組成物の全体の固形分は、好ましくは１から２０重量％、より好ましくは７から１５重量％、および最も好ましくは約１０重量％である。
【００１２】
使用される金属シリケートは、好ましくは水溶性のシリケートであり、例えばリチウムシリケート、ナトリウムシリケートまたはカリウムシリケートのようなアルカリ金属シリケートまたはポリシリケートである。商業的に利用可能なシリケートは、一般に化学量論量から、いくつかの例では大きく変化するアルカリ金属酸化物：二酸化ケイ素のモル比を有している。このモル比は、シリケートの特性に大きく影響する場合があり、したがって本発明のガスバリアコーティングの特性にも影響することがある。任意の特定の組成物のための最適のモル比は簡単な実験により当業者によって見出されることができるが、一般に、アルカリ金属酸化物：二酸化ケイ素のモル比は、０．１：１から０．４：１まで、より好ましくは０．２：１から０．３：１まで、および最も好ましくはほぼ０．２５：１であるべきである。
【００１３】
本発明の組成物の他の本質的な成分はポリマーエマルション、好ましくは水性エマルションである。ポリマーはフィルム形成性ポリマーであるべきである。好適なポリマーの例としては以下があげられる：アクリルポリマー（すなわちアクリレートまたはメタアクリレートのポリマー、たとえばポリメチルアクリレート、ポリメチルメタアクリレート、ポリエチルアクリレート、ポリエチルメタアクリレート、ポリプロピルアクリレート、、ポリプロピルメタアクリレート）、２以上のアクリレートおよび／またはメタアクリレートのコポリマー（たとえばエチルヘキシルアクリレート−コ−メチルメタアクリレート）、１以上のエチレン性不飽和炭化水素のコポリマー、たとえばスチレンと、１以上の炭化水素、たとえばアルキル、アクリレートとのコポリマー（たとえばスチレン−コ−メチルメタアクリレート、スチレン−コ−ブチルアクリレート、スチレン−コ−メチルアクリレートおよびスチレン−コ−エチルヘキシルアクリレート）、ポリエチレンワックス、ポリエチレンパラフィンワックス、ポリウレタン、ポリウレタン尿素ハイブリッド、ポリウレタンアクリルハイブリッド、酢酸ビニル−コ−ビニルバーサテートおよびスチレン−コ−ブタジエンハイブリッド。
【００１４】
使用されるクレーは好ましくはナノ微粒子である。好ましくは、クレー鉱物の一部分は分散プロセスの間にインターカレート（ｉｎｔｅｒｃａｌａｔｅｄ）されるかまたは剥離される。水性媒体中に十分に分散可能であり、分散の間にインターカレートされるかまたは剥離されることができれば、本発明で使用されるクレーのタイプに制限はない。剥離された形式では、クレーのアスペクト比（つまり単一のクレー「シート」の長さおよび厚さの間の比率）が、達成される酸素バリヤーのレベルへの影響を有する。アスペクト比が大きいほど、乾燥コーティングとラミネートを通る酸素拡散の速度が、より低減される。２０から１０，０００の間のアスペクト比を備えたクレー鉱物が好ましくは使用される。特に、１００を越えるアスペクト比を有する鉱物が好ましい。好適なクレーの例としては、アルミノシリケートクレー、特にカオリナイト、モンモリロナイト、アタプルガイト（ａｔａｐｕｌｇｉｔｅ）、イライト、ベントナイト、ハロイサイト、カオリン、雲母、ケイソウ土およびフラー土、焼成アルミニウムシリケート、水和されたアルミニウムシリケート、マグネシウムアルミニウムシリケート、ナトリウムシリケートおよびマグネシウムシリケートがあげられる。好適な材料の商品の例は、Ｃｌｏｉｓｉｔｅ  Ｎａ＋（サウザンクレーから利用可能）、Ｂｅｎｔｏｎｅ  ＮＤ（Ｅｌｅｍｅｎｔｉｓから利用可能）があげられる。これらの中で、クレーが好ましく、ナノ微粒子クレーが最も好ましい。所望の場合、他のポリマーまたは樹脂が最終の組成物に相溶性があることを条件とし、他のポリマーまたは樹脂を含むことができる。そのようなポリマーおよび樹脂の例としてはアクリル樹脂溶液、アクリルエマルション、ポリエステル、アルキド樹脂、スルホポリエステル、ポリウレタン、酢酸ビニルエマルション、ポリ（ビニルブチラール）、ポリビニルピロリドン、ポリ（エチレンイミン）、ポリアミド、多糖類、蛋白質、エポキシ樹脂などがあげられる。さらに、これらの組成物にゾル・ゲル前駆物質（例えばテトラエチルオルトシリケートの水解物）を含むことも可能である。
【００１５】
本発明のコーティング組成物は、通常好ましくは、好適な溶剤中のシリケート、クレーおよびポリマーエマルションの混合物の形で適用される。溶剤は好ましくは水性で、より好ましくは水であり、単独または任意に少量の混和性共溶剤、たとえばアルコール（例えばエタノール、ｎ−プロパノールまたはイソプロパノール）またはケトン（たとえばアセトン）を含むことができる。共溶剤が存在する場合、好ましく全組成物の高々１０重量％、さらに好ましくは高々５％で存在する。好ましい共溶剤はアルコール、好ましくはエタノールである。
【００１６】
シリケート、クレー、ポリマーエマルション、および溶剤または分散剤を含む本発明のコーティング組成物は、任意の公知の手段によって基体に適用されることができる。溶剤または分散剤はその後たとえば加熱により除去されることができ、基体上にポリマー中に分散したシリケートを含むフィルムを残すことができる。
【００１７】
基体の性質については特段の限定はなく、固いかまたは柔軟なプラスチックであることができ、実際意図した用途にふさわしい他の物質であることもできる。しかしながら、包装されている物質が食品または医薬品である場合、プラスチックフィルムまたは他の基体は食品グレードであるべきことが通常好ましい。好適な材料の例としては以下があげられる；ポリエチレンまたはポリプロピレンのようなポリオレフィン；ポリエチレンテレフタレート、ポリブチレンテレフタレートまたはポリエチレンナフテネートのようなポリエステル；ナイロン−６またはナイロン−６６のようなポリアミド；およびポリ塩化ビニル、ポリイミド、アクリルポリマー、ポリスチレン類、セルロース類またはポリ塩化ビニリデンのような他のポリマー。さらに、これらのポリマーを作るために使用される任意の相溶性の２以上のモノマーのコポリマーを使用することも可能である。
【００１８】
柔軟な基体がガスバリアコーティングでコーティングされる場合、それは単一層フィルムとして単独で使用されてもよい。あるいは、それは１つ以上の追加の基体、接着剤コーティング、インキの層およびワニスなどの当業者に公知のものを含むことができるより複雑なラミネート構造の一部を形成してもよい。
【００１９】
本発明のコーティングの厚さは、シリケートの連続的なコヒーレントなコーティング層を成形する能力に一部依存する。しかしながら、一般にコーティングは５０ｎｍから３０００ｎｍの厚さ、より好ましくは２００から２０００ｎｍの厚さである。
【００２０】
本発明は、さらに溶剤中または分散媒中の金属シリケート、クレーおよびフィルム形成性ポリマーエマルションを含む組成物を基体に適用し、溶剤または分散媒を除去することを含む、ガスバリア構造の形成方法を提供する。
【００２１】
本発明は、さらに包装された大気に感受性を有する食品、医薬品または他の物質であって、包装材が本発明のガスバリアコーティングを含むものを提供する。
【００２２】
本発明は、以下の非制限的な実施例によってさらに例証される。実施例において使用されるエマルションは水性である。
【００２３】
実施例１から１３  ［（ａ）−（ｃ）］
以下の配合の、全固形分１０重量％のコーティングを、２ＫバーでＰＥＴ基体上に塗布し、（５０％ＲＨおよび２３℃で測定された）コーティングの酸素透過度（ｃｃ／ｍ２・日）を測定した：エマルション／クレー、リチウムシリケート／エマルションおよびリチウムシリケート／クレー／エマルションは、互いに比較のために並べて示される。
【００２４】
使用されたクレーは、Ｃｌｏｉｓｉｔｅ  Ｎａ＋の商品名の下でサウザンクレーから販売される精製されたアルミノシリケートモンモリロナイトだった。それは、８８０マイクロ当量／ｇの陽イオン交換容量を有していて、完全に剥離された際に高いアスペクト比を有する。
【００２５】
カラム中の成分の重量比率は最適値を表わす。カラム（ａ）は、９：１のエマルションのクレー固形物重量への比率を備えた配合物を表示する。さらにクレーの量を増加させることは、透過特性に影響がなかった。カラム（ｂ）は、９：１の金属シリケートのエマルション重量への比率を備えた配合物を表示する。配合物で１０％からエマルションの量を増加させることは、透過特性を低下させた。カラム（ｃ）の配合物は、９：０．５：０．５の金属シリケート、エマルションおよびクレーの重量比率を有している。これらの重量比率の配合物は最良のバリヤー性能を提供した（実施例２５−３０を参照）。
結果は表１中に示される。
【００２６】
【表１】
0005453267.tif 000002
【００２７】
注：
（１）  Ｊｏｎｃｒｙｌ  ＤＦＣ  ３０４０Ｅ、Ｊｏｎｃｒｙｌ  １６６５およびＪｏｎｃｒｙｌ  ＳＣＸ  １６３０は、ジョンソンポリマー社からのアクリルコポリマーエマルションである。
（２）  Ｊｏｎｃｒｙｌ  ６１７およびＪｏｎｃｒｙｌ  ７４はジョンソンポリマー社からのアクリルのポリマーエマルションである。
（３）  Ｊｏｎｗａｘ  １２０はジョンソンポリマー社からのポリエチレンパラフィンワックスエマルションである。Ｊｏｎｗａｘ  ３５はジョンソンポリマー社からのポリエチレンワックスエマルションである。
（４）  Ｊｏｎｃｒｙｌ  Ｕ４１８８およびＪｏｎｃｒｙｌ  Ｕ６３３３は、ジョンソンポリマー社からそれぞれ得られるポリウレタンおよびポリウレタン／アクリルハイブリッドエマルションである。
（５）  Ｓｙｎｔｈｏｍｅｒ  Ｅｍｕｌｔｅｘ  ５２３（「Ｓｙｎｔｈｏｍｅｒ  Ｅｍｕ−５２３”）およびＳｙｎｔｈｏｍｅｒ  Ｒｅｖａｃｒｙｌ  ２１１（「Ｓｙｎｔｈｏｍｅｒ  Ｒｅｖ  ２１１”）は、酢酸ビニル−コ−ビニルバーサテートおよび２−エチルヘキシルアクリレート−コ−メチルメタクリレートディスパージョンであり、Ｓｙｎｔｈｏｍｅｒ社から得られた。
（６）  Ｎｏｖｅｏｎ  Ｓｔｙｃａｒ  ０７３８はＮｏｖｅｏｎ社から得られたスチレンブタジエンエマルションである。
（７）  ＤＳＭ  Ｎｅｏｃｒｙｌ２０９２はＤＳＭ  Neoresins社から得られたスチレンアクリルコポリマーエマルションである。
【００２８】
実施例１４から２４［（ａ）−（ｃ）］  
ＰＥＴ基体上、２Ｋバーで塗布された全固形分の１０重量％の以下の組成のコーティングを使用し、５０％ＲＨおよび２３℃で酸素透過度（ｃｃ／ｍ２・日）が測定された：エマルション／クレー、ナトリウムシリケート／エマルションおよびナトリウムシリケート／クレー／エマルション。それぞれ比較のために並べて示された。
結果は表２に示される。
【００２９】
【表２】
0005453267.tif 000003
【００３０】
実施例２５から３０［（ａ）−（ｂ）］
これらの実施例では、リチウムシリケート／エマルション／クレーの重量分率の関数としてコーティングを通る酸素透過度（ｃｃ／ｍ２・日）を比較した。結果は表３に示される。
【００３１】
【表３】
0005453267.tif 000004
【００３２】
実施例３１から３４
リチウムシリケート／クレー／エマルション（重量比率９：０．５：０．５）の全固形分の１０重量％の配合物について、ＰＰおよびＰＬＡ（ポリ乳酸）基体上に、２Ｋバーで塗布されたコーティングを使用し、５０％ＲＨおよび２３℃で酸素透過度（ｃｃ／ｍ２・日）が測定された。結果は表４に示される。
【００３３】
【表４】
0005453267.tif 000005
【００３４】
実施例３５から４４
以下の規格で調製されたラミネートの酸素透過度および結合強さが測定された：リチウムシリケート：Ｊｏｎｃｒｙｌ  ＤＦＣ  ３０４０Ｅ：クレー＝９：０．５：０．５、固形分１０重量％、２Ｋバー。結果は表５に示される。
【００３５】
【表５】
0005453267.tif 000006
【００３６】
注：
＊  ラミネート構造３９−４１は、ラミネート構造３５−３７と同様の方法で調製された。しかしラミネートへの透過および結合強さに対する貯蔵の影響を分析するために、一か月の間エージングされた配合物が使用された。
注：
（）内の酸素透過度はバリヤー層のない、ブランクのラミネートのものである。